(57)【要約】  少なくとも１つのドーパントで半導体をドーピングする段階と、半導体のアニーリングステージの前、それと同時、且つ／又はその後に、半導体を光源に暴露する段階とを含んだ方法及びシステムを開示する。このアニーリングステージは、アニーリング局面及び／又は活性化局面を含むことができ、これらは概ね同時に実行できる。このシステムは、少なくとも１つのドーパントを半導体に供給するための少なくとも１つのドーピング装置と、アニーリングステージを実行するための少なくとも１つのアニーリング装置と、少なくとも１つの光源とを含むことができ、アニーリングステージの前、それと同時、且つ／又はその後に、半導体を光源からの光に暴露する。
2007535174.tif 000002
【特許請求の範囲】
【請求項１】
半導体を少なくとも１つのドーパントでドーピングする段階と、
前記半導体のアニーリングステージの前、それと同時、及びその後の少なくとも何れかにおいて、前記半導体を少なくとも１つの光源に暴露する段階と、を含んだ方法。
【請求項２】
前記アニーリングステージが、アニーリング局面及び活性化局面の少なくとも一方を含む、請求項１に記載の方法。
【請求項３】
前記アニーリング局面及び前記活性化局面が実質的に同時に実行される、請求項２に記載の方法。
【請求項４】
暴露する前記段階が前記アニーリングステージの少なくとも一部分において行われる、請求項１に記載の方法。
【請求項５】
暴露する前記段階が、該暴露の経過と共に波長を変化させる段階を更に含む、請求項１に記載の方法。
【請求項６】
暴露する前記段階が、
前記半導体を、前記アニーリングステージの少なくとも第１部分の間に第１光学波長に暴露する段階と、
前記半導体を、前記アニーリングステージの少なくとも第２部分の間に、少なくとも１つの第２光学波長に暴露する段階とを更に含む、請求項１に記載の方法。
【請求項７】
暴露する前記段階が、温度上昇及び温度下降の一方の少なくとも一部分において行われる、請求項１に記載の方法。
【請求項８】
前記少なくとも１つの光源が、レーザ、レーザダイオード、及びランプのうち少なくとも１つを含む、請求項１に記載の方法。
【請求項９】
前記少なくとも１つの光源が可変波長光源を含む、請求項１に記載の方法。
【請求項１０】
前記可変波長光源が、前記暴露のための少なくとも１つの第１波長範囲と、前記アニーリングステージのための少なくとも１つの第２波長範囲とを含む、請求項９に記載の方法。
【請求項１１】
前記少なくとも１つの光源が複数の波長範囲を備えた光を照光するランプを含み、該ランプが、該複数の波長範囲のうち少なくとも１つを選択するための光学フィルタに接続されている、請求項１に記載の方法。
【請求項１２】
前記少なくとも１つの光源が、実質的に概ね２００ナノメートルと概ね１１００ナノメートルとの間の波長範囲を備えた光を発生する、請求項１に記載の方法。
【請求項１３】
前記少なくとも１つの光源が、実質的に概ね３００ナノメートルと概ね８００ナノメートルとの間の波長範囲を備えた光を発生する、請求項１に記載の方法。
【請求項１４】
前記アニーリングが前記少なくとも１つの光源により実行される、請求項１に記載の方法。
【請求項１５】
前記半導体が複数の半導体領域を含み、暴露する前記段階が、前記少なくとも１つの光源が発生する光を前記複数の領域のうち少なくとも１つに向ける段階を含む、請求項１に記載の方法。
【請求項１６】
向ける前記段階が、前記半導体を前記少なくとも１つの光源に対して並進移動させる段階を含む、請求項１５に記載の方法。
【請求項１７】
前記半導体が可動プラットフォーム上に設置され、並進移動させる前記段階が該可動プラットフォームにより実行される、請求項１６に記載の方法。
【請求項１８】
前記可動プラットフォームがＸＹテーブルを含む、請求項１７に記載の方法。
【請求項１９】
向ける前記段階が、前記少なくとも１つの光源を前記半導体に対して並進移動させる段階を含む、請求項１５に記載の方法。
【請求項２０】
向ける前記段階が、前記少なくとも１つの光源の配向を前記半導体に対して変化させる段階を含む、請求項１５に記載の方法。
【請求項２１】
向ける前記段階が、前記少なくとも１つの光源を前記半導体の表面の少なくとも一部に走査させる段階を含む、請求項１５に記載の方法。
【請求項２２】
前記少なくとも１つの光源が制御された形状の光を発生し、暴露する前記段階が、前記半導体を該制御された形状を備えた該光で走査する段階を含む、請求項１に記載の方法。
【請求項２３】
前記制御された形状が線及び長方形のうち少なくとも一方を含む、請求項２２に記載の方法。
【請求項２４】
暴露する前記段階が、前記少なくとも１つの光源と前記半導体との間の入射角を制御する段階を含む、請求項１に記載の方法。
【請求項２５】
前記アニーリングステージが少なくとも１つの熱源により実行され、
前記半導体が複数の半導体領域を含み、
前記アニーリングが、前記少なくとも１つの熱源が発生した放射物を、前記複数の半導体領域のうち少なくとも１つに向ける段階を含む、請求項１に記載の方法。
【請求項２６】
前記少なくとも１つの熱源が、レーザ、レーザダイオード、及びランプのうち少なくとも１つを含む、請求項２５に記載の方法。
【請求項２７】
向ける前記段階が、前記半導体を前記少なくとも１つの熱源に対して並進移動させる段階を含む、請求項２５に記載の方法。
【請求項２８】
前記半導体が可動プラットフォーム上に設置され、並進移動させる前記段階が該可動プラットフォームにより実行される、請求項２７に記載の方法。
【請求項２９】
前記可動プラットフォームがＸＹテーブルを含む、請求項２８に記載の方法。
【請求項３０】
向ける前記段階が、前記少なくとも１つの熱源を前記半導体に対して並進移動させる段階を含む、請求項２５に記載の方法。
【請求項３１】
向ける前記段階が、前記少なくとも１つの熱源の配向を前記半導体に対して変化させる段階を含む、請求項２５に記載の方法。
【請求項３２】
前記少なくとも１つの熱源が制御された形状の放射物を発生し、暴露する前記段階が、前記半導体を該制御された形状を備えた該放射物で走査する段階を含む、請求項２５に記載の方法。
【請求項３３】
前記制御された形状が線及び長方形のうち少なくとも一方を含む、請求項３２に記載の方法。
【請求項３４】
暴露する前記段階が、前記少なくとも１つの熱源と前記半導体との間の入射角を制御する段階を含む、請求項２５に記載の方法。
【請求項３５】
向ける前記段階が、前記少なくとも１つの熱源を前記半導体の表面の少なくとも一部に走査させる段階を含む、請求項２５に記載の方法。
【請求項３６】
前記半導体の特性及び前記少なくとも１つのドーパントの特性に基づいて波長を決定する段階と、前記少なくとも１つの光源が該決定した波長を発生するように前記少なくとも１つの光源を選択する段階とを含む、請求項１に記載の方法。
【請求項３７】
前記半導体の前記特性が前記半導体の化学組成を含む、請求項３６に記載の方法。
【請求項３８】
前記少なくとも１つのドーパントの前記特性が前記少なくとも１つのドーパントの化学組成を含む、請求項３６に記載の方法。
【請求項３９】
前記アニーリングが、
前記半導体を第１温度まで加熱する段階と、
前記半導体を前記第１温度より高温の第２温度まで加熱する段階とを含む、請求項１に記載の方法。
【請求項４０】
前記アニーリングステージが、急速熱アニーリング（ＲＴＡ）、固相成長法（ＳＰＥ）、及びフラッシュ急速熱アニーリングのうち少なくとも１つを実行する段階を含む、請求項１に記載の方法。
【請求項４１】
前記アニーリングステージが、前記半導体を実質的に概ね５００℃と概ね１４００℃との間の温度範囲の温度に曝す段階を含む、請求項１に記載の方法。
【請求項４２】
曝す前記段階は、実質的に概ね１ナノ秒と概ね９０分との間の期間にわたり実行される、請求項４１に記載の方法。
【請求項４３】
前記アニーリングステージが、電磁界、レーザ、レーザダイオード、ランプ、少なくとも１つの高温ガス、炉、ホットプレート、急速熱アニーリング装置、炭素放射加熱器、及びクオーツハロゲンランプのうち少なくとも１つを使用する段階を含む、請求項１に記載の方法。
【請求項４４】
前記少なくとも１つのドーパントが少なくとも１つのイオン種を含む、請求項１に記載の方法。
【請求項４５】
前記イオン種がハロゲンを含む、請求項４４に記載の方法。
【請求項４６】
前記イオン種が、ホウ素、フッ素、ゲルマニウム、シリコン、リン、及びヒ素のうち少なくとも１つのイオンを含む、請求項４５に記載の方法。
【請求項４７】
ドーピングする前記段階が、ビームライン注入、プラズマドーピング（ＰＬＡＤ）、パルス・プラズマドーピング（Ｐ２ＬＡＤ）、プリアモルファス化注入、及びドープ堆積層のうち少なくとも１つを含む、請求項１に記載の方法。
【請求項４８】
ドーピングする前記段階が、前記ドーパントに基づいて酸素含有量を制御する段階を含む、請求項１に記載の方法。
【請求項４９】
ドーピングする前記段階が、酸素含有量を実質的に概ね１ｐｐｍと概ね１０００ｐｐｍとの間に制御する段階を含む、請求項１に記載の方法。
【請求項５０】
少なくとも１つのドーパントを半導体に供給する少なくとも１つのドーピング装置と、
アニーリングステージを実行するための少なくとも１つのアニーリング装置と、
少なくとも１つの光源とを含むシステムであって、
前記アニーリングステージの前、それと同時、及びその後の少なくとも何れかにおいて、前記半導体が前記少なくとも１つの光源に暴露される、システム。
【請求項５１】
前記少なくとも１つの光源が、レーザ、レーザダイオード、及びランプのうち少なくとも１つを含む、請求項５０に記載の方法。
【請求項５２】
前記少なくとも１つの光源が複数の波長範囲を備えた光を照光するランプを含み、該ランプが、該複数の波長範囲のうち少なくとも１つを選択するための光学フィルタに接続されている、請求項５０に記載のシステム。
【請求項５３】
前記少なくとも１つの光源が、実質的に概ね２００ナノメートルと概ね１１００ナノメートルとの間の波長範囲を備えた光を発生する、請求項５０に記載のシステム。
【請求項５４】
前記少なくとも１つの光源が、実質的に概ね３００ナノメートルと概ね８００ナノメートルとの間の波長範囲を備えた光を発生する、請求項５０に記載のシステム。
【請求項５５】
前記少なくとも１つのアニーリング装置が前記少なくとも１つの光源である、請求項５０に記載のシステム。
【請求項５６】
前記半導体が複数の半導体領域を含み、前記少なくとも１つの光源が光を前記複数の領域のうち少なくとも１つに向ける段階を含む、請求項５０に記載のシステム。
【請求項５７】
前記半導体が、前記少なくとも１つの光源に対して並進移動される、請求項５６に記載のシステム。
【請求項５８】
前記半導体が可動プラットフォーム上に設置され、前記並進移動が該可動プラットフォームにより実行される、請求項５７に記載のシステム。
【請求項５９】
前記可動プラットフォームがＸＹテーブルを含む、請求項５８に記載のシステム。
【請求項６０】
前記少なくとも１つの光源の配向を前記半導体に対して変化させる、請求項５６に記載のシステム。
【請求項６１】
前記少なくとも１つの光源を前記半導体の表面の少なくとも一部に走査させる、請求項５０に記載のシステム。
【請求項６２】
前記半導体が制御された形状を備えた前記光で走査される、請求項５０に記載のシステム。
【請求項６３】
前記制御された形状が線及び長方形のうち少なくとも一方を含む、請求項６２に記載のシステム。
【請求項６４】
前記少なくとも１つの光源と前記半導体との間の入射角を制御するための光学コントローラを更に含む、請求項５０に記載のシステム。
【請求項６５】
前記半導体が複数の半導体領域を含み、前記少なくとも１つのアニーリング装置が、該アニーリング装置により発生された放射物を前記複数の半導体領域のうち少なくとも１つに向ける、請求項５０に記載のシステム。
【請求項６６】
前記少なくとも１つのアニーリング装置が、レーザ、レーザダイオード、及びランプのうち少なくとも１つを含む、請求項６５に記載のシステム。
【請求項６７】
前記半導体が、前記少なくとも１つのアニーリング装置に対して並進移動される、請求項６５に記載のシステム。
【請求項６８】
前記半導体が可動プラットフォーム上に設置され、前記並進移動が該可動プラットフォームにより実行される、請求項６７に記載のシステム。
【請求項６９】
前記可動プラットフォームがＸＹテーブルを含む、請求項６８に記載のシステム。
【請求項７０】
前記少なくとも１つのアニーリング装置が前記半導体に対して並進移動される、請求項６５に記載のシステム。
【請求項７１】
前記少なくとも１つのアニーリング装置の配向を前記半導体に対して変化させる、請求項６５に記載のシステム。
【請求項７２】
前記半導体が制御された形状を備えた放射物で走査される、請求項６５に記載のシステム。
【請求項７３】
前記制御された形状が線及び長方形のうち少なくとも一方を含む、請求項７２に記載のシステム。
【請求項７４】
前記少なくとも１つのアニーリング装置と前記半導体との間の入射角を制御するためのアニーリング装置コントローラを更に含む、請求項６５に記載のシステム。
【請求項７５】
前記少なくとも１つの光源が前記半導体の表面の少なくとも一部を走査する、請求項６５に記載のシステム。
【請求項７６】
前記少なくとも１つの光源が、前記半導体の特性及び前記少なくとも１つのドーパントの特性に基づいた波長を発生する、請求項５０に記載のシステム。
【請求項７７】
前記半導体の前記特性が前記半導体の化学組成を含む、請求項７６に記載のシステム。
【請求項７８】
前記少なくとも１つのドーパントの前記特性が前記ドーパントの化学組成を含む、請求項７６に記載のシステム。
【請求項７９】
前記少なくとも１つのアニーリング装置が、半導体を第１温度まで加熱し、前記半導体を該第１温度より高温の第２温度まで加熱する、請求項５０に記載のシステム。
【請求項８０】
前記少なくとも１つのアニーリング装置が、急速熱アニーリング（ＲＴＡ）、固相成長法（ＳＰＥ）、及びフラッシュ急速熱アニーリングのうち少なくとも１つを実行する、請求項５０に記載のシステム。
【請求項８１】
前記少なくとも１つのアニーリング装置が、前記半導体を実質的に概ね５００℃と概ね１４００℃との間の温度範囲の温度に暴露する、請求項５０に記載のシステム。
【請求項８２】
前記半導体が、実質的に概ね１ナノ秒と概ね９０分との間の期間にわたり前記温度に曝される、請求項８１に記載のシステム。
【請求項８３】
前記少なくとも１つのアニーリング装置が、電磁界、レーザ、レーザダイオード、ランプ、少なくとも１つの高温ガス、炉、ホットプレート、急速熱アニーリング装置、炭素放射加熱器、及びクオーツハロゲンランプのうち少なくとも１つを含む、請求項５０に記載のシステム。
【請求項８４】
前記少なくとも１つのドーピング装置が、ビームライン注入、プラズマドーピング（ＰＬＡＤ）、パルス・プラズマドーピング（Ｐ２ＬＡＤ）、プリアモルファス化注入、及びドープ堆積層を実行可能な少なくとも１つの装置を含む、請求項５０に記載のシステム。
【請求項８５】
前記少なくとも１つのドーパントが少なくとも１つのイオン種を含む、請求項５０に記載のシステム。
【請求項８６】
前記少なくとも１つのイオン種がハロゲンを含む、請求項８５に記載のシステム。
【請求項８７】
前記少なくとも１つのイオン種が、ホウ素、フッ素、ゲルマニウム、シリコン、リン、及びヒ素のうち少なくとも１つのイオンを含む、請求項８６に記載のシステム。
【請求項８８】
前記システムにおける酸素含有量を前記ドーパントに基づいて制御するための酸素レベルコントローラを更に含む、請求項５０に記載のシステム。
【請求項８９】
前記システムにおける酸素含有量を実質的に概ね１ｐｐｍと概ね１０００ｐｐｍとの間に制御するための酸素レベルコントローラを更に含む、請求項５０に記載のシステム。
【請求項９０】
前記アニーリングステージが、アニール局面及び活性化局面の少なくとも一方を含む、請求項５０に記載のシステム。
【請求項９１】
前記アニール局面及び前記活性化局面が実質的に同時に実行される、請求項９０に記載のシステム。
【請求項９２】
前記半導体が、前記アニーリングステージの少なくとも一部分において前記少なくとも１つの光源に暴露される、請求項５０に記載のシステム。
【請求項９３】
前記少なくとも１つの光源が可変波長光源を含む、請求項５０に記載のシステム。
【請求項９４】
前記半導体が、前記アニーリングステージの第１部分において第１光学波長を備えた光に暴露され、前記アニーリングステージの少なくとも１つの第２部分において少なくとも１つの第２光学波長に暴露される、請求項５０に記載のシステム。
【請求項９５】
前記半導体が、温度上昇及び温度下降の少なくとも一方の一部分において光に暴露される、請求項５０に記載のシステム。
【発明の詳細な説明】
【関連出願】
【０００１】
関連出願への引用
本願は、２００４年４月２６日付けで出願された、「光学照射を用いた接合形成装置及び方法」と題した米国特許出願第１０／８３２，９７２号に関連し、その利益を主張する。
【技術分野】
【０００２】
（１）技術分野
本開示の方法及びシステムは、一般に、ドーパント拡散及び活性化の制御に関し、より詳細には、光学照射を用いたドーパント拡散及び活性化の制御に関する。
【背景技術】
【０００３】
（２）背景技術
従来のイオンドーピング・システムは、ホウ素などのドーパント材料をイオン化する段階と、これらイオンを加速して所定のエネルギーレベルを備えたイオンビームを形成する段階と、このイオンビームエネルギーを半導体表面すなわちウェハに向けて照射し、ドーパント材料を半導体に導入し且つ半導体の導電率特性を変化させる段階とを含む。イオンが半導体の結晶格子内に一旦埋め込まれると、これらイオンは、例えば急速熱アニーリング（ＲＴＡ）（急速熱処理（ＲＴＰ）の一種）を含む幾つかの公知の方法を用いて活性化できる。ＲＴＡの実行時には、半導体を所定温度まで且つ所定時間にわたって加熱するため、例えば熱源に曝すことができる。ＲＴＡ又はそれ以外のアニーリング法によって、イオン注入が原因となる結晶構造内の欠陥を修復できる。他の方法には、炉アニーリング、電子ビームアニーリング、レーザアニーリング、及び高周波又はマイクロ波帯域における電磁界への暴露（しばしば非熱的アニーリングと呼ばれる）などが含まれる。
【０００４】
イオン注入及びアニーリングは、接合深さと呼ばれる注入領域の深さ決定に寄与する。イオンドーピングによるイオンの深さは、半導体にドーピングするイオンのエネルギーと、ドーピングするイオンの原子量又は分子量とに基づく。浅いドープ領域は低エネルギーイオンビームを用いて形成でき、好適には、原子量又は分子量が軽いものより原子量又は分子量が重いイオンドーパントを用いて形成できる。残念ながら、半導体ウェハの温度上昇を伴う伝統的なアニーリング方法は、概してドープ領域の拡散を引き起こし、結果として注入直後のドーパント分布域における接合深さを増加させてしまう。
【０００５】
より小型のデバイスと、従ってより浅い接合とに対する絶え間ない又増大し続ける要求を考慮した場合、接合深さの増加は特にやっかいな問題である。 
発明の概要
【０００６】
１つ又は複数のドーパントで半導体をドーピングする段階と、該半導体のアニーリングステージの前、それと同時、且つ／又はその後に、１つ又は複数の光源に該半導体を暴露する段階とを含んだ方法及びシステムを開示する。前記アニーリングステージは、アニーリング局面及び／又は活性化局面を含むことができ、これらは概ね同時に実行できる。更に、前記暴露は前記アニーリングステージの一部において或いはそれ以上にわたって実行でき、前記暴露は、その過程で前記光源の波長を変化させる段階を含むことができる。
【０００７】
一実施形態では、前記半導体を前記アニーリングステージの第１部分の間に第１光学波長に暴露でき、更に、前記アニーリングステージの第２（或いはそれ以上の）部分の間に第２（或いはそれ以上の）光学波長に暴露できる。従って、前記暴露は、温度上昇及び／又は温度下降期間の一部において実行できる。前記１つ又は複数の光源は、１つ又は複数のレーザ、１つ又は複数のレーザダイオード、及び／又は１つ又は複数のランプを含むことができ、実施形態によっては、可変波長光源を含むことができる。可変波長光源は、前記暴露に使用できる１つ又は複数の第１波長範囲と、前記アニーリングステージに使用できる１つ又は複数の第２波長範囲とを含むことができる。前記１つ又は複数の光源が複数の波長範囲を備えた光を照光するランプを含みうる一実施形態では、該複数の波長範囲の１つ又は複数を選択するための光学フィルタに該ランプを接続できる。
【０００８】
実施形態によっては、前記１つ又は複数の光源が、実質的に概ね２００ナノメートルと概ね１１００ナノメートルとの間の波長範囲を備えた光を発生し、他の実施形態では、前記１つ又は複数の光源が、実質的に概ね３００ナノメートルと概ね８００ナノメートルとの間の波長範囲を備えた光を発生する。更に、前記アニーリングは前記１つ又は複数の光源により実行できる。
【０００９】
開示した方法及びシステムの幾つかにおいて、半導体は複数の半導体領域を含むことができ、前記暴露は、前記１つ又は複数の光源が発生する光を前記複数の領域の１つ又は複数に向ける段階を含む。光を向ける前記段階は、前記半導体を前記１つ又は複数の光源に対して並進移動させる段階を含み、該並進移動は、該半導体をＸＹテーブルのような可動プロットフォーム上に配置することにより実行できる。幾つかの実施形態では、光を向ける前記段階は、前記１つ又は複数の光源を前記半導体に対して並進移動させる段階を含むことができ、該並進移動は、例えば前記半導体に対する前記１つ又は複数の光源の配向を変化させる段階を含む。一実施形態では、光を向ける前記段階は、当業者に公知の方法を用いて、前記１つ又は複数の光源を前記半導体の表面の少なくとも一部に走査させる段階を含むことができる。
【００１０】
光源にもよるが、前記の１つ又は複数の光源は制御した形状の照射を発生でき、従って前記半導体を暴露する前記段階は、前記半導体を該制御した形状の照射で走査する段階を含むことができる。前記制御した形状は線又は長方形でよい。又、前記暴露は、前記１つ又は複数の光源と前記半導体との間の入射角を制御する段階を含むこともできる。
【００１１】
開示した方法及びシステムの幾つかの実施形態では、前記アニーリングステージは１つ又は複数の熱源により実行でき、前記半導体は複数の半導体領域を含むことができ、更に、前記アニーリングは、該１つ又は複数の熱源が発生した放射物を前記複数の半導体領域のうち少なくとも１つに向ける段階を含むことができる。前記１つ又は複数の熱源は、１つ又は複数のレーザ、１つ又は複数のレーザダイオード、及び／又は１つ又は複数のランプを含むことができる。
【００１２】
前記光学装置と同様に、前記半導体を、ＸＹテーブルのような可動テーブルを用いて前記１つ又は複数の熱源に対して並進移動させることができ、且つ／又はその逆も可能であり、且つ／又は前記１つ又は複数の熱源を、前記表面の少なくとも一部に（電子的、機械的、或いはその他の方式で）例えば線又は長方形のような制御したパターンで走査可能である。
【００１３】
開示した方法及びシステムは、前記半導体の特性及び前記１つ又は複数ドーパントの特性に基づいて波長を決定する段階と、前記１つ又は複数の光源が該決定した波長を発生するように前記１つ又は複数の光源を選択する段階とを含むことができる。前記半導体の特性は前記半導体の化学組成を含むことができ、前記１つ又は複数ドーパントの特性は該ドーパントの化学組成を含むことができる。
【００１４】
幾つかの実施形態では、前記アニーリングは、前記半導体を第１温度まで加熱する段階と、前記半導体を該第１温度より高温の第２温度まで加熱する段階とを含むことができる。従って、開示した方法及びシステムにおける前記アニーリングステージは、急速熱アニーリング（ＲＴＰ）、固相成長法（ＳＰＥ）、及び／又はフラッシュ急速熱アニーリングのうち少なくとも１つを含むことができるが、こうした例は例示目的で示したものであって限定する意図はないことは理解できるはずである。前記アニーリングステージでは、開示した方法及びシステムは、前記半導体を、実質的に概ね５００℃から概ね１４００℃範囲の温度に暴露する段階を含み、こうした暴露は、実質的に概ね１ナノ秒から概ね９０分の期間にわたり実行されることも理解できるはずである。更に、開示した方法及びシステムでは、前記アニーリングステージは、１つ又は複数の電磁界、１つ又は複数のレーザ、１つ又は複数のレーザダイオード、１つ又は複数のランプ、１つ又は複数の高温ガス、１つ又は複数の炉、１つ又は複数のホットプレート、１つ又は複数の急速熱アニーリング装置、１つ又は複数の炭素放射加熱器、及び／又は１つ又は複数のクオーツハロゲンランプの使用を含む。
【００１５】
実施形態によっては、前記１つ又は複数ドーパントは、１つ又は複数のハロゲン族を含みうる元素の１つ又は複数のイオン種を含むことができ、例えばボロン、フッ素、ゲルマニウム、シリコン、リン、及びヒ素のうち１つ又は複数のイオン種を含むことができる。更に、前記ドーピングはビームライン注入、プラズマドーピング（ＰＬＡＤ）、パルス・プラズマドーピング（原語：pulsed
plasma doping）（Ｐ２ＬＡＤ）、プリアモルファス化注入、及び／又はドープ堆積層（原語：doped deposited
layer）により実行できる。
【００１６】
一実施形態では、ドーピングする前記段階は、前記ドーパントに基づいて酸素含有量を制御する段階を含み、ここでは、該酸素含有量は、実質的に概ね１ｐｐｍと概ね１０００ｐｐｍとの間とすることができる。
【００１７】
開示した方法に従ったシステムも開示されており、該システムは、少なくとも１つのドーパントを半導体に供給するための１つ又は複数のドーピング装置と、アニーリングステージを実行するための１つ又は複数のアニーリング装置と、１つ又は複数の光源とを含み、該アニーリングステージの前、それと同時、且つ／又はその後に、該半導体を該１つ又は複数の光源からの光に暴露する。本明細書に記載したように、前記１つ又は複数のアニーリング装置及び前記１つ又は複数の光源は同一の装置としてもよく、且つ、複数波長範囲のうち１つ又は複数を選択するための１つ又は複数の光学フィルタに接続可能な１つ又は複数のレーザ、１つ又は複数のレーザダイオード、及び／又は１つ又は複数のランプを含むことができる。
【００１８】
他の目的及び利点は、明細書及び図面を考慮すれば明らかになるはずである。
【発明を実施するための最良の形態】
【００１９】
全体的な理解を可能とするため、幾つかの例示的な実施形態を次に説明するが、通常の技能を備えた当業者であれば、本明細書に記載されたシステム及び方法を変更及び修正して、他の適切な応用例となるシステム及び方法を提供できることや、それ以外の追加及び修正が、本明細書に記載されたシステム及び方法の範囲から逸脱することなく可能であることは理解するはずである。
【００２０】
特に指定されていない場合は、図示した実施形態は、特定実施形態の様々な細部の例示的な特徴を提供するものであり、従って、図示した内容又は処理の特徴、構成要素、モジュール、及び／又は局面は、開示したシステム又は方法から逸脱することなく、それ以外の方法で組み合わせ、分離、交換、及び／又は再構成可能である。
【００２１】
半導体ウェハを製造するための伝統的な方法には、ウェハにドーパントイオンをドーピングし、続いてアニーリングステージ処理を行うものがある。イオンドーピング時には、加速されエネルギーを付与されたドーパントイオンがホスト物質（本明細書では例示的なシリコン表面をいう）に衝突して、シリコン原子を元々の格子位置から変位させる際に、ドープ領域が損傷を受けることがある。ドーパントイオンは、シリコン格子内で高エネルギーの非平衡位置を占めることがあるが、電気的に活性ではない。アニーリング処理は、シリコン及びドーパントイオンにエネルギーを与え、イオンを平衡位置まで移動させ、結果として、結晶配列を復元することによりドーピング損傷を修復可能である。この処理時に、ドーパントイオンは電気的に活性化されて、基板の伝導率を変化させる。残念ながら、半導体を摂氏５００度乃至１４００度範囲の高温に暴露する急速熱アニーリング（ＲＴＡ）のような幾つかのアニーリング技法は、しばしばドーパントの再分布又は拡散の原因ともなってしまう。スパイクアニール、インパルスアニール、フラッシュ・アシストアニール、及び／又はレーザーアニールを含むある種のＲＴＡは、一定の条件下で且つ様々なウェハ及び／又はドーパントに関して、許容可能な活性化率を達成したり、ドーパント拡散深さプロファイルを減少させたりできる、にもかかわらずＲＴＡや他の種類のアニーリング技法は、一定のドーパントドーズでは、接合深さを例えば注入直後の範囲と比べて有意に深くしてしまうことがある。
【００２２】
開示した方法及びシステムは、半導体を光源の出力に暴露し（以降、「光源に暴露する」という）、こうした暴露は、アニーリングステージ処理の前に、それと同時に、或いはその後に実行できる。このアニーリングステージは、半導体ウェハが加熱されて結晶損傷が修復されるアニーリング局面と、ドーパントが活性化し、形成した接合を実用可能とする活性化局面とを含むことができ、様々なエネルギー源への暴露によって実行できる。アニーリングステージのアニーリング局面と活性化局面は、同一及び／又は異なる技法及び／又は方法／装置を用いて、順次に或いは同時に実行できる。光学照射を制御化学と組み合わせることによって、活性化増大効果を示す多価キャリア及び／又は励起子複合体（原語：exciton
complex）を最適化でき、更に、侵入型複合体（原語：interstitial complex）を比較的固定化できる（どちらも本明細書に引用して援用する、２００１年４月１６日付けの米国特許出願第０９／８３５６５３号及び２００２年５月９日付の米国特許出願第１０／１４２３１３号を参照）。従って、開示した方法及びシステムは他の技法と組み合わせて、極浅い接合を形成できる。これら他の技法には、例えば酸素含有量を制御し且つ／又は別のイオン種をドーピングしてドーパント活性化を促進し且つ／又はドーパント拡散を低下することが含まれる。
【００２３】
開示した方法及びシステムは、半導体ウェハにドーパント及びイオン種を同時に、且つ／或いは、ドーピングの順序が用途により異なりうる場合は連続的にドーピングする段階を含むこともできる。このドーピング処理は、ビームライン注入、プラズマドーピング（ＰＬＡＤ）、又はパルス・プラズマドーピング（Ｐ２ＬＡＤ）のようなイオン注入処理を含みうるが、開示した方法及びシステムはこれらのドーピング技法に限定されるものではない。他の方法のなかでは、プリアモルファス化処理すなわちプリアモルファス化注入（ＰＡＩ）、或いはドープ堆積層技法（例えば、その場ドーピング）などの方法をこのドーピング処理又は方法にも利用できる。図示したシステムでは、選択したドーパントはホウ素（Ｂ＋）でよく、イオン種はフッ素（Ｆ−）でよい。開示した処理は、こうしたイオン種に基づいたイオン及び／又は分子をドーピング時に用いることで、ドーピング時及びアニーリング処理手順の実行時にイオン種に富んだ環境を生成する段階を含み、ここでは、アニーリングは一段階ドーピング又は多段階ドーピングに続いて実行できる。一実施形態では、こうしたイオン種に富んだ環境は、これらドーパントとイオン種との分子の組合せをイオンドーピングすることにより提供できる。例えば、イオンドーピングを用いて、接合を形成するためにＢＦ２を半導体に注入できる。別の例では、こうしたイオン種に富んだ環境はＰＬＡＤにより達成できる。例えば、ホウ素（Ｂ＋）がドーパントであり、フッ素（Ｆ−）がイオン種であれば、ＢＦ３源を用いてＰＬＡＤを実行できる。
【００２４】
本明細書で記載したように、このドーピング処理に続いて、マイクロ波及び／又は高周波（ＲＦ）アニーリングによるアニーリングを含む公知のアニーリング処理の何れかを実行できるが、他の熱アニーリング及び非熱的アニーリング法を用いてもよい。一般に、非熱的アニーリングとは、赤外線電磁スペクトルの熱がウェハにほとんど全く移動しないアニーリング方法を指す。非熱的アニーリングの一例としては、電磁誘導加熱（ＥＭＩＨ）がある。こうした非熱的アニーリングに関わる方法及びシステムの例が、「非熱的アニーリングを用いたドーパント拡散及び活性化制御」と題した、米国特許出願第１０／１１５，２１１号と、「急速熱アニーリングシステム及び方法を用いた非熱的アニーリング」と題した、米国特許出願第０９／９９６，４４６号とに開示されており、これらは引用して全体を本明細書に援用する。ＥＭＩＨは、ファラデーの法則及びアンペアの法則を独特に応用したものと理解できる。シリコンウェハを電磁界に暴露すると、電子が誘導されウェハ内を流れる。こうした電子が格子に衝突する際に、シリコンウェハを加熱するエネルギーを放出する。別法としては、非熱的アニーリングの代わりに且つ／又はそれに加えて、スパイクアニーリング、フラッシュアシスト・アニーリングなどの伝統的なＲＴＡ技法を使用してもよい。更に、ウェハのアニーリングを実行するには、「走査による熱流束処理」と題した米国特許出願第１０／３２５，４９７号に記載されたものなどの走査技法、方法、及びシステムを用いることができる。又、この米国出願は内容を引用して全体を本明細書に援用する。一般に、こうした走査技法及び方法は、放射物（例えば電磁放射線）をウェハ表面の選択した部分に向ける段階を含むことができる。放射物を向けるこの段階を実行するには、例えば放射ビームをウェハ表面上で移動させればよい。これには、ウェハに対して電磁放射線源（例えばレーザ）の位置を並進移動させること、及び／又はレンズ、ミラー、導波管などの方向付け装置、或いは放射ビームを制御する他の手段を用いて、このビームをウェハ表面に走査させることが含まれる。或いは、走査技法を実行するには、例えば、XYテーブル及び／又は当業者に公知の他の並進移動装置及び機器を用いて、例えば、放射物源及び／又は放射ビームに対してウェハを変位させればよい。
【００２５】
ここに記載した例は半導体としてのシリコンの使用を含むが、通常の技能を備えた当業者であれば、ＩＶ族元素又はＩＩＩ族及びＶ族物質の化合物を含む、他の周知の半導体をシリコンに加え又はその代わりに用いても良いことは理解するはずである。更に、本明細書に記載した例は、選択したドーパントとしてのホウ素の使用を含むが、アルミ、ガリウム、インジウム、リン、ヒ素、及びアンチモン、又は他のｐ型又はｎ型ドーパントを、ホウ素（Ｂ＋）に加え或いはその代わりに用いてもよい。更に、本明細書に記載した例は、イオン種の実例としてフッ素を含むが、１７族のハロゲン族元素及び／又はハロゲン化物（フッ素、塩素、臭素、ヨウ素、アスタチン）、或いは１７族又は他の族に由来する他のイオン種又は反応中間体を、開示した処理の範囲から逸脱することなく、任意選択的且つ付加的に使用できる。
【００２６】
本明細書で記載したように、開示した光学暴露方法及びシステムは、アニーリング時に低レベル酸素環境を制御することも含むが、こうした酸素制御法が、「アニーリング時における低レベル酸素環境の制御を用いた半導体ウェハの浅い接合形成法」と題したDowneyの米国特許第６，０８７，２４７号に記載されており、その内容は引用して全体を本明細書に援用する。上述の特許に記載されているように、アニーリング時に、酸素濃度を概ね百万分率で１０００（ｐｐｍ）未満の範囲の選択したレベル或いはそのレベル付近に制御できる。例えば、酸素濃度レベルは、実質的に概ね1ｐｐｍと概ね１０００ｐｐｍとの間の範囲とすることができる。この酸素制御は、選択したドーパント及び／又はイオン種に基づいて決定できる。酸素制御は、所望の濃度に対する接合深さのプロファイルに基づいて実行できる。酸素濃度を制御するには、アニーリングステージを実行中のチャンバをパージ又は真空排気することで酸素を所望レベル未満に引き下げ、且つ制御した量の酸素を導入すればよい。一実施形態では、選択した酸素濃度レベルにある又はその付近の酸素含有ガスを、チャンバにバックフィル（原語：backfill）できる。又、他のガス制御技法を用いて、アニーリングチャンバ内部に所望の酸素濃度を実現することも可能である。
【００２７】
図１は、照射アニーリングシステム１００の代表的な実施形態を示す。こうした照射アニーリングシステムは、システム１００を構成する様々なモジュール／構成要素を用いてウェハに施される処理の温度、暴露時間、及び／又は暴露パターンを制御することで、スパイクアニーリング、フラッシュアシスト・アニーリング、固相成長法（ＳＰＥ）アニーリング、熱走査などの公知アニーリング処理手順の何れかを実行できる。更に、光学照射アニーリングを、例えばマイクロ波源又はその他の電磁放射線源を用いて非熱的アニーリングにより実行してもよい。図示したように、半導体ウェハ１０２が、例えばＸＹテーブル１０６等の表面上に設置したホットプレート１０８上に配置される。ＸＹテーブル１０６を使用すれば、本明細書に記載された熱源及び照射源に対してウェハ１０２を並進移動でき、従って、熱源により発生された熱をウェハ１０２の選択した部分に加える機構、且つ／又はウェハ１０２の選択した領域を光学源からの光に暴露する機構を実現する。ＸＹテーブル１０６は、例えばAim Controls社製のＸＹテーブルを含む市販のＸＹテーブルでよく、電動式の並進移動機構（図示しない）及び／又はＸＹテーブルの可動表面の運動を制御するための制御モジュール（図示しない）を含むことができる。別法として、ウェハ１０２及び／又はホットプレート１０８を固定プラットフォーム又は表面上に設置してもよい。
【００２８】
ウェハ１０２、ホットプレート１０８、及び表面１０６はアニーリングチャンバ１０４内部に密閉されている。アニーリングチャンバ１０４は実質的に封止され、且つチャンバ１０４外部のガス状又は非ガス状粒子又は汚染物質に対して不浸透性を備えており、従ってこうした汚染物質がアニーリングチャンバ１０４に進入することを防止する。真空ポンプ（図示しない）及びガス注入装置（図示しない）をアニーリングチャンバ１０４に接続して、例えばアニーリングチャンバ１０４内のＯ２含有量などチャンバ１０４内の環境条件を制御する機構を提供できる。具体的には、こうした真空ポンプ及びガス注入装置を用いて、チャンバ１０４内にＮ２（及び／又は他の不活性ガス）及びＯ２などの所望のガスを導入できる。Ｎ２（及び／又はチャンバ１０４内の他のガス）におけるＯ２の所望濃度は真空ポンプを用いて制御できる。
【００２９】
図１には、レーザ又はレーザダイオード・アレイ光学システム１１０などの２次熱源も図示されており、この光学システム１１０を用いて、ウェハ１０２を加熱するためのエネルギーを供給できる（が必ずしもその必要はない）。レーザシステム１１０は、例えばレーザダイオード・アレイ社製の市販のレーザダイオード・アレイでよい。通常の技能を備えた当業者であれば理解できるように、ホットプレート１０８を用いて、ウェハ１０２を第１中間温度まで加熱する一方、レーザダイオード・アレイ１１０を用いてウェハ１０２を第２のより高い温度まで加熱するエネルギーを供給できる。ウェハ１０２を中間温度まで加熱するために他の熱源を使用してもよく、これらには、炭素放射加熱器、炉注入装置、クオーツハロゲンランプ、レーザ、ランプなどの熱的加熱源に加え、マイクロ波熱源、高周波熱源などの熱源が含まれる。同様に、ウェハ１０２を第２温度まで加熱するための他の熱源を用いてもよく、これらには、レーザ、フラッシュランプ、マイクロ波源、及び当業者には公知のウェハアニーリングを実行するための他のあらゆる熱源が含まれる。別法として、ホットプレート、レーザ、マイクロ波発生器、ランプなど単一の熱源を用いて、アニーリング処理を実行且つ完了するのに必要な温度までウェハを加熱してもよい。本明細書に記載したように、これら熱源の１つ又は全てからウェハに加えるエネルギー源は、例えばホットプレートを使ってウェハを加熱してウェハ１０２の概ね全体に加えることができ、且つ／又はＸＹテーブル１０６を用いてウェハ１０２を熱源に対して移動してウェハ上を走査させて加えてもよい。J.M.
Poate及びJames W. Mayer編、「半導体のレーザアニーリング（Laser Annealing of Semiconductors）」、第１３章にC.
Hillにより記載されているものも含め、当業者に公知の他のアニーリング法を用いてもよい。又、この論文は本明細書で参照しその全体を援用する。 
【００３０】
図１に示したように、レーザダイオード・アレイ１１０はアニーリングチャンバ１０４の外部に配置されているので、レーザダイオード・アレイ１１０及び／又はアニーリングステージ処理を促進するための他の熱源が発生するエネルギーを、チャンバ１０４に進入させるためにプレート１１４を利用でき、一方で、チャンバ１０４の内部をチャンバ外部の環境条件及び汚染物質から隔離できる。本明細書の実施形態では、プレート１１４は透明として、アレイ１１０などの光学熱源が発生する光をチャンバ１０４に進入させることができる。又、プレート１１４を半透明として特定の波長を備えた光をチャンバ１０４に進入可能としたり、不透明としてマイクロ波放射などの他種類の放射物をチャンバ１０４に進入可能としたりしてもよい。或いは、２次熱源をチャンバ１０４に直接接続し、プレート１１４又はチャンバ１０４の内部を外部から隔離する他のバリヤを不要としてもよい。
【００３１】
更に図１に示したように、アニーリングチャンバ１０４及びウェハ１０２の上方には光源１１２が配置されており、本明細書の代表的な実施形態において、この光源１１２はSpectra-Physics社製の型式６６９２６キセノン連続光源のようなキセノン光源でよい。６６９２６キセノン光源などの光学光源は、例えばそのスペクトル出力の大部分が２００乃至１１００ナノメートルで、例えば１０００ワットの平均出力を備えた光を発生できる。所望の波長域は、カラーフィルター又は干渉フィルタなどの光学フィルタを使用して選択すればよく、更に、露光時間は電子又は機械式シャッターを使用して制御すればよい。他の光源をシステム１００と共に使用してもよく、これらには、他のガスを用いたランプ、Spectra-Physics社製のもののようなレーザ装置、レーザダイオード（又はレーザダイオード・アレイ）、パルスランプ、及び／又は当業者に公知の他の光源が含まれる。ウェハの露光領域の形状を制御する光学システムは、選択した走査技法に従って使用できるが、ウェハ全体を均一に照射するよう設計してもよい。システム１００と共に使用するこうした他の光源は異なるスペクトル出力及び異なる出力レベルを備えていてもよい。例えば、実施形態によっては、こうした光源が、実質的に概ね２００ナノメートルから概ね１１００ナノメートルまでの波長範囲の光学照射を発生できる。本明細書の他の実施形態では、光源１１２などの光源が発生する光学照射の光学範囲は、概ね３００ナノメートル乃至８００ナノメートルの間とすることができる。
【００３２】
ランプなどの光源１１２からほぼ単色の光を得るには、光学フィルタをランプ１１２に接続して特定の波長を備えた光をキャビティ１０４に進入させればよい。又、図１に示したように、光源１１２の出力には、光源１１２が発生するスペクトル出力から特定の波長を備えた照射を選択できる光学フィルタ１１３が接続されている。フィルタ１１３はモノクロメータのような調整式フィルタとすればよく、これによって光源１１２が実質的に可変波長光源となる。光源１１２により発生された後にフィルタ１１３によりフィルタをかけられた照射が、プレート１１４を介してアニーリングチャンバ１０４に入ると、この照射はウェハ１０２に向かい、本明細書で記載した様態でドーパント拡散の減少及び／又はドーパント活性化を促進する。
【００３３】
複数の光源をシステム１００及び／又は本明細書に記載した他のシステムで使用できることと、こうした光源はそれぞれ異なる波長で且つアニーリング処理の異なる時期に照射できることは理解できるはずである。従って、１つの光源が例えばウェハ１０２の加熱時にそれと並行してそのウェハ１０２を照射する一方、ウェハ１０２の冷却時に他の光源（又は同じ光源）を作動させてもよい。更に、付加的な光源を使用する場合は、その付加的光源は、第１の光源が発生する照射の波長とは異なる波長で照射してよい。別法として、様々な波長で照射する能力を備えた単一の可変波長光源を、システム１００及び／又は本明細書で記載した他のシステムで用いてもよい。従って、ウェハ１０２の加熱時に光源１１２はそのウェハを加熱できるが、ウェハ１０２の冷却時には動作を停止させたり、異なる波長でウェハ１０２を照射したりできる。
【００３４】
光源１１２はアニーリングチャンバ１０４の上方につり下げられているよう図示されているが、光源１１２はチャンバ１０４内に配置し、例えばアニーリングチャンバ１０４の何れかの壁部に取り付けることで、光をプレート１１４のような中間介在機構を介してチャンバに進入させる必要を無くしてもよい。更に、光源１１２を、チャンバ１０４の内部又は外部で、ウェハ１０２に対して異なる配向で配置してもよい。光源１１２を異なる配向で配置することで、照射光をウェハ表面の他の部分に向けることができ、これにより、ドーパントがウェハ内部で拡散する形状配置を制御する機構が提供される。特に、本明細書で記載したように、ウェハ表面に照射される光は、ドーパント拡散の度合いを減少させ、且つ／又はウェハ内でのドーパント活性化の度合いを増大させる。光源１１２からの照射をウェハ表面の特定部分に向けることで、特定領域のドーパント拡散の度合い及び／又はドーパント活性化の度合いが制御される。加えて、光源１１２（例えば、ランプ及びフィルタ、レーザ、レーザダイオードなど）の配向を調節することで、ドーパントが水平方向に拡散するように、ウェハ表面に照射を向けることができる。更に、光源１１２を様々に配向すれば、ウェハ１０２の表面に対する照射の入射角を変化させることができ、これにより、ウェハ１０２におけるドーパント拡散及び／又は活性化の度合いを制御する機構がもたらされる。又、ＸＹテーブル１０６の並進移動によってウェハ１０２を光源１１２に対して並進移動させることで、光源１１２からの照射をウェハ１０２の選択領域／部分に向けてもよいことは理解されるはずである。すなわち、ウェハ１０２を光源１１２に対して空間的に並進移動させる一方で光源１１２を静止させておくことで、ウェハ１０２の異なる領域／部分を光源１１２から発せられる照射に曝すことができる。
【００３５】
図１に示したシステムでは、光学高温計又はライトパイプを用いて放射光を収集することによって温度測定が可能である。収集した放射光は、例えば、収集光の強さを黒体放射スペクトルに付き合わせてシリコンウェハの温度を測定するラクストロン（原語：Luxtron）モデルアナライザによって分析できる。実施形態によっては、このスペクトルを修正又はスケール変更して、シリコンの放射率に基づいて正確に温度測定を行ってもよい。当業者に公知の、その他多くの形式の光学高温計をラクストロン技術の代わりに使用できることも認識されている。
【００３６】
動作時には、ウェハ１０２をホットプレート１０８上に配置すると、このホットプレートが、ウェハを実行中のアニーリング処理手順の中間温度に対応する第１温度まで加熱開始する（例えば、フラッシュアニーリング処理手順の中間温度は、スパイクアニーリングの中間温度とは異なることがある）。例えばボロン（Ｂ）などのドーパントイオンをウェハに注入するＰ２ＬＡＤなどのドーピング処理を行うこともできるが、当業者なら理解できるように、こうしたドーピング処理はアニーリングステージ処理の開始以前に完了しておいてよい。光源１１２はウェハ内のドーパントをあらかじめ活性化させておいてもよく、その場合、光源１１２はアニーリングステージ処理の開始以前にプレート１１４を介して照射開始しておいてもよい。別法として、光源１１２からの照射を後のステージでウェハに当ててもよい（例えば、アニーリングステージ中、又はアニーリングステージの完了時）。又、アニーリングチャンバ１０４内のＯ２レベルは、ドーパント拡散の低下及び／又はドーパント活性化の増加を促進するＯ２レベルに調節できる。ウェハ１０２をその目標中間温度まで加熱する時に、例えばレーザダイオード・アレイなどの２次熱源が発生した熱をウェハ１０２に加えて、ウェハ１０２の温度を、アニーリングステージ処理を完了できる温度まで上昇させることができる。例えばウェハ材料に特定の性質や実行中のアニーリング処理手順などに依存する所定の時刻に、２次熱源によるウェハ１０２の加熱を中断して、ウェハを冷却させることができる。
【００３７】
半導体に施すアニーリングは、例えばマイクロ波発振器を用いた電磁誘導加熱などの非熱的アニーリングでよい。或いは、ウェハ１０２に施すアニーリングは、ホットプレート、炭素放射加熱器、炉注入装置、クオーツハロゲンランプ、１つ又は複数のレーザ、１つ又は複数のレーザダイオード・アレイ、ランプ、及び当業者には公知の他の熱源などの熱的加熱源を用いて実行するスパイクアニーリング、フラッシュアシスト・アニーリング、及び／又は別の急速熱アニーリング（ＲＴＡ）などの熱的アニーリングでよい。更に、本明細書で記載したように、アニーリング技法が光源の使用に基づいている場合、且つ同一の光源を用いてドーパント拡散を低下させ且つ／又はドーパント活性化を増加させる場合、この光源は、使用する半導体及びドーパントに関して、他の波長に比べて拡散を低下させ、活性化を増加させる波長で照射を行うものとすればよい。又、ウェハ１０２のアニーリングは走査技法を用いて実行することも可能だが、この場合、ウェハ１０２を熱源に対して並進移動させ、且つ／又は熱源を並進移動させ、且つ／又はウェハに対する熱源の配向を変化させることで、且つ／又は、第１及び／又は第２熱源からの熱をウェハ表面の選択した領域に向けることで、且つ／又は熱源が発生する放射物をウェハの選択した部分にむけることによって、第１及び／又は第２熱源からの熱をウェハ表面の選択した領域に向けることができる。こうした走査技法及び／又は方法は、ウェハ１０２における接合の形状配置の制御を容易にする。
【００３８】
又、半導体ウェハ１０２におけるドーパント拡散の形状配置は、ビーム焦点調整装置を用いて光源１１２を半導体ウェハ１０２に対して空間的に配向することによっても制御でき、その結果、光源１１２から半導体ウェハ１０２への照射をウェハ１１２の選択した領域に向けることができる。結果的に、光源１１２からの照射をウェハ１０２表面の特定部分に向けることで、こうした照射は、ウェハのこれら領域でドーパント拡散の低下及び／又はドーパント活性化の増大を促進できるが、ウェハの他の領域／部分では必ずしもそうした効果をもたらさない。光源１１２からの照射をウェハ１０２の特定領域／部分に向けるのに使用できるビーム焦点調整装置は、光を集束させる光学レンズ及び／又は当業者には公知の光学焦点調整器を含むことができる。更に、ウェハ１０２を、光源１０２に対して変位させ、且つ／又はウェハ１０２のドーパント拡散を低下させ且つ／又はドーパント活性化を低下させるのに用いる他の光源に対して変位させることができるが、これはＸＹテーブル１０６のこうした光源に対する並進移動を制御して行えばよい。更に、光源及び／又はアニール源の形状配置を制御して、本発明の分野で公知の走査源の何れかに適合した形状を形成できる。例えば、ウェハ状を走査する線状及び／又は長方形状光源を用いて、ウェハを非常に短い持続時間のパルスに均一に暴露させることができ、その際、暴露領域の間に継ぎ目状部分を形成することもない。
【００３９】
通常の技能を備えた当業者であれば、図１に示した代表的なアニーリングシステムは例示的なものに過ぎず、その実装は、これら実施形態又は本明細書に記載した特徴に限定されるものでないことは理解するはずである。例えば、幾つかの実施形態では、スパイクアニーリングを使用して、半導体ウェハ１０２を概ね７５０℃から概ね１４００℃範囲の温度に、１０分の１（０．１）秒から概ね２秒の期間にわたり曝してもよい。他の実施形態では、このスパイクアニーリング処理は９５０℃から概ね１１００℃範囲の温度を用いることができ、半導体ウェハをこの温度範囲に曝す時間を概ね１０分の１（０．１）秒から概ね２秒の間とすればよい。スパイクアニーリングを用いるこうした実施形態では、スパイクアニーリングを行う熱は、高温ガスを発生し放出する熱源、マイクロ波エネルギーを発生し放出する機器、炉、光源（例えば、ランプ、レーザなど）、ホットプレート、グラファイト・ストリップヒータ、標準クオーツハロゲン・ヒータ、及び／又は他の熱発生源により発生させればよい。
【００４０】
他の実施形態では、フラッシュアニーリングを使用して、ウェハを概ね５００℃から概ね１４００℃範囲の温度に、概ね１ナノ秒から概ね１秒の期間にわたり曝すことができる。フラッシュアニーリングを用いるこうした実施形態では、このアニーリングを行う熱は、マイクロ波エネルギー又は発熱光源（例えば、ウェハを特定の波長帯域を備えた光学放射に暴露するランプ又はレーザなど）、及び／又は他の熱源／発生源により発生させればよい。例えば、フラッシュアニーリングはVortek
Industries社製のfRTAシステムを用いて実行できる。こうしたシステムは、ウェハを中間温度まで加熱するランプを使用し、その後、ランプが発生するフラッシュ出力として放出することで、ウェハの表面及び内部の温度を急激に高めることができる。
【００４１】
更に、実施形態によっては、固相成長法（ＳＰＥ）アニーリングを行ってもよい。ＳＰＥアニーリングを使用する実施形態では、炉、ホットプレート、又は他の熱的アニーリング装置を用いてウェハに加える熱を供給してもよい。こうした実施形態では、ウェハを概ね５００℃から概ね７５０℃範囲の温度に、概ね１０分の１（０．１）秒から概ね１０分の期間にわたり曝すことができる。ＳＰＥアニーリングを使用する他の実施形態では、マイクロ波源、又はランプ若しくはレーザなどの光源を用いてウェハに加える熱を供給してもよい。こうした実施形態では、ウェハを概ね５００℃から概ね１１００℃範囲の温度に、概ね１秒から概ね６０秒の期間にわたり曝すことができる。
【００４２】
例えば、スパイクアニーリング、フラッシュアニーリング、及び／又は固相成長法アニーリングを実行する実施形態を含む本明細書で記載した実施形態では、こうした実施形態は、フィルタに接続したレーザ照射光などの少なくとも１つの光学照射源又はキセノン光源などのランプを、図１に示したシステム１００に類似の様態で用いるが、熱源が光源である実施形態では、接合を形成する性能の結果を向上させる照射のための付加的な光源を含める必要はない場合がある。例えば、fRTA
Vortekシステムはウェハを加熱するためにランプを用いる。こうしたランプは、アニーリングを実行するためのウェハの加熱と、ウェハを照射して接合形成の結果（例えば、拡散低下及び活性化向上）を向上させるという２つの機能で使用できる。しかしながら、光源により加熱が行われる他の実施形態では、第２光源及び／又は付加的光源を用いて、接合形成を向上する助けとして付加的な照射を行ってもよい。例えば、１つの光源がアニーリングを補助且つ／又は促進する波長の光を発生可能とし、一方で、第２光源を用いて接合形成を向上させる助けとなる他の波長でウェハを照射可能としてもよい。例えば、ランプを用いてＲＴＡアニーリングを行うMattson
3000 Plus RTAシステムでは、ランプが発する光のスペクトル分布は、本明細書に記載された非アニーリング光学照射を発生するには不適切となることがある。従って、接合形成性能を向上させるためにウェハを照射する第２光源が使用されることがある。
【００４３】
上述のように、半導体ウェハを、まず、例えばホットプレートなどの熱源を用いて中間温度まで加熱し、次に、同一の熱源或いはレーザダイオードなどの別の熱源を用いてウェハの温度をそのアニーリングに必要な温度まで上昇させてもよい。例えば、当業者であれば理解するはずだが、フラッシュアシスト・アニーリングには、ウェハを第１（例えば、「中間」）温度まで加熱し、次にウェハにフラッシュ熱を与えてウェハの温度を第２のより高温まで上昇させることが含まれる。
【００４４】
ドーパント活性化及び拡散率に関わる接合形成処理への光学照射の影響は、図２乃至６の２次イオン質量分析（ＳＩＭＳ）オーバーレイに示した。図２乃至６のＳＩＭＳオーバーレイを、入射角が６０°で１．０ｋｅＶのＯ２ビームを備えたPhysical
Electronics社の６６００四重極ＳＩＭＳ測定器で分析した。図２乃至６は、シリコン基板におけるドーパント濃度に対する深さを示し、接合形成性能を向上させるために光源を用いてウェハを照射する効能を特定するのに役立つ、付加的な測定値或いは計算値も示す。それら値には次が含まれる。
１）KLA-Tencor Rs-100又はRs-35により測定したシート抵抗Rs。
２）接合深さＸｊ。
３）ドーパント注入処理が完了した後のウェハにおけるドーパント分布の深さ（「イオン注入直後の」接合深さと呼ばれることがある）と、アニーリングステージが完了後の接合深さとの差として計算したΔＸｊ。
４）次の式で計算した活性化効率。
【００４５】
【数１】
2007535174.tif 000003
上記式においてRstotalは次式で計算した。
【００４６】
【数２】
2007535174.tif 000004
上記式において、diは抵抗率ρiを備えた個々のウェハ層の厚さである。ウェハの特定の層に対応した抵抗率ρは、次の実験関係式に基づいて計算する。
【００４７】
【数３】
2007535174.tif 000005
上記式において、CBは対応する層におけるボロン濃度である。
【００４８】
特定の層の抵抗率ρは、ウェハ内の全ドーパント原子が活性化しているものと仮定して計算する。従って、活性化効率は、注入した全てのドーパント原子が活性化されているものと仮定して、ウェハの実際に測定した抵抗率と理論抵抗率との比として表現される。活性化効率は、ＳＩＭＳプロファイルの最大誤差によって１００％を上回る値が得られる場合があることには注意されたい。しかしながら、活性化効率値には測定誤差の可能性があるが、これらの値は、面積抵抗率（活性化効率値のようにＳＩＭＳプロファイルから導かれるが、活性化効率値とは対照的にウェハの理論面積抵抗率を考慮しない）を計算するよりも信頼性が高いと考えられる。
【００４９】
図２は、２つの異なるＯ２環境濃度の存在下での接合形成性能に対するレーザ照射の効果を示す。具体的には、それぞれレーザ照射を用いた場合及び用いない場合で、Ｎ２中の２１％のＯ２濃度と、Ｎ２中の百万分率の１００（ｐｐｍ）のＯ２濃度とに関するドーパント濃度に対する深さプロファイルを測定した。図２及び図３乃至６に示した光学照射の効果を測定するためテストした試料としては、３ｃｍ×１．５ｃｍのシリコンウェハを用いた。図２乃至６に示した結果に関わる実験では、ＢＦ３プラズマ源を使用したVarian
VIISion-80 ULE、Varian VIISta-80、又はVarian VIISTta 10 P2LADシステムの何れかを用いて、ドーパントを傾斜角０°で注入した。他のドーパント注入技法及び／又は異なる注入装置を上述の代わりに使用してもよい。光学照射の影響を調べるに当たり、試料に２．２ＫｅＶ、１ｅ１５／ｃｍ２のＢＦ３を注入した後、マイクロ波照射を用いて５５０℃で３０秒間予熱し、その後、１０５０℃までこれもマイクロ波放射により非熱的にスパイクアニールを施した。図２に示したマイクロ波放射実験では、２．４５ＧＨｚのアニーリングマイクロ波放射を発生したマイクロ波源は、赤外線、光学、或いは紫外線照射は発生しなかった。従って、唯一の光の照射源は使用した光源だけであった。図２に示した結果を得るため使用したシステムでは、使用した光源は、波長が６７２ナノメートルで１００ｍＷの出力を備えたレーザビームを発生する並行レーザであった。典型的な出力密度は概ね１５乃至５０ｍＷ／ｃｍ２であった。この光学放射は上述の測定のために使用した各ウェハ試料に焦点を合わせ、各サンプルの半分が照射され、残りの半分は照射されないようにした。上述した５５０℃の予熱の間もレーザは動作させ、高温処理中も動作を継続させた。この実験方式の利点は、試料の照射部分にも非照射部分にも同一の熱処理が施されたため、唯一の可変部分は光学照射としたことである。
【００５０】
図２に示したように、ウェハへの光学照射を行ったところ、Ｎ２中の環境Ｏ２濃度を２１％から１００ｐｐｍに変化させると、活性化効率（７０．３％から１４７．９％）とΔＸｊ（４６Åと２１９Å）が向上した。対照的に、レーザ照射をウェハ試料に当てなかった場合、ウェハ試料について計算した活性化効率及びΔＸｊ値は、Ｎ２中の環境Ｏ２濃度を２１％から１００ｐｐｍに変化させたところ悪化し、結果的に、活性化効率は１１５．２％から６２．９％まで低下する一方、ΔＸｊ値は１０１Åから１３４Åに増大した。
【００５１】
図３は、Ｎ２中の環境Ｏ２濃度を１００ｐｐｍとしたレーザ照射マイクロ波スパイクアニールに関わる接合形成性能の結果を、類似条件で実行した他の種のアニールとの比較を示す。具体的には、図３には、注入直後の２．２ＫｅＶ、１ｅ１５／ｃｍ２のＢＦ３注入（図３の曲線（ａ））と、１０５０℃のＲＴＡスパイクアニール（図３の曲線（ｄ））と、約１．２ミリ秒にわたって８２０℃から１２５０℃においてピークに達した後に８２０℃まで冷却した「フラッシュ」ＲＴＡアニール（図３の曲線（ｂ））と、レーザ照射したサンプル（図３の曲線（ｃ））とのＳＩＭＳオーバーレイを示した。図３に関わる実験で行われたＲＴＡスパイクアニール（及び図４に関わるもの）では、Mattson
3000 Plus RTAシステムを使用した。図３に関わる実験で行われたフラッシュアシストＲＴＡスパイクアニール（及び図６に関わるもの）では、fRTA
Vortek Industriesシステムを使用した。上述したように、図３に関して行われた照射マイクロ波スパイクアニール処理（及び図２と５に関わるもの）では、マイクロ波炉を使用した。
【００５２】
図３に示したように、レーザ照射した試料は、ＲＴＡスパイクアニールを施した試料に比べて拡散の度合いが低く（４６Åと７７Å）、活性化効率が高くなる（１４７．９％と１１０．４％）。一方、「フラッシュ」ＲＴＡ試料の拡散は無視できる程度で、活性化効率は１５１．７％であった。ＲＴＡスパイクアニール及び「フラッシュ」ＲＴＡアニールは、熱拡散理論で予測される値に概ね一致する拡散値が得られた。しかし、レーザ照射した試料の拡散は、熱拡散理論で予測される値より低かった。
【００５３】
このフラッシュアニーリング処理に用いたfRTA Vortek Industriesシステムは、放射光成分の４５％が６７２ナノメートル未満の波長を備えたランプを用い、上述のＲＴＡスパイクアニール工程は、光学成分の１０％未満が６７２ナノメートル未満の波長を備えた光を放射するランプを用いて行われたが、前者のシステムの方が、後者のシステムより良好な接合形成結果を示した。更に、図７は、使用したドーパントをＢＦ２とし、光学照射したマイクロ波スパイクアニール処理を１０００℃で６０分にわたり実行した場合に、異なる波長における光学照射が接合形成性能の結果に与える影響を比較したグラフである。グラフから分かるように、ここで使用したドーパント及び温度では、波長を５６０ナノメートルとした照射（図７では実線の曲線）は、波長を３２０ナノメートルとした照射（点線の曲線）や、照射を用いなかった場合（破線の曲線）に比べより浅い接合を形成した。図７から分かるように、波長が３２０ナノメートルの照射を用いた接合深さは、アニーリングステージで照射を用いなかった場合の接合深さよりも増大した。従って、図７から、半導体材料、ドーパント、アニール温度、アニール時間、及び環境条件（例えば、アニーリングチャンバ内の酸素含有量など）の所与の組合せ毎に、異なる照射波長が、異なる接合形成性能の結果をもたらすことが示唆される。
【００５４】
従って、アニーリング処理を最適化するには、使用する照射波長の決定が含まれる。図３で比較したフラッシュアシスト・アニーリング及びスパイクアニーリング処理に関しては、フラッシュアシスト・アニーリング処理を用いた方が、スパイクアニーリング処理よりも良好な接合形成性能の結果が得られたが、これはＢＦ２ドーパントを使ってドーピングしたシリコン半導体では、短い波長の照射が良好な接合形成性能の結果を促進したことを示すものかもしれない（フラッシュアシスト・アニーリング処理における照射成分の４５％は６７２ナノメートル未満の波長を備えていたが、スパイクアニール処理においては照射成分の１０％にすぎなかった）。
【００５５】
図３で比較した３つのアニーリング処理手順を、ボロン（Ｂ＋）ドーパント及びＢＦ２＋ドーパントの何れかでドーピングしたウェハ試料に施した。図４は、１００ｐｐｍのＯ２を含むＮ２雰囲気において１０５０℃で行ったＲＴＡスパイクアニールのＳＩＭＳオーバーレイを示す。図示したように、ＢＦ２ドーパントの拡散はＢドーパントに比べて低いものだったが（７７Åと９３Å）、活性化効率はＢドーパントの方が高い結果となった（１１６．２％と１１０．４％）。
【００５６】
レーザ照射マイクロ波スパイクアニール処理を用いた場合と用いなかった場合の、２種類のドーパントに関わるドーパント濃度に対する接合深さを示した図５から分かるように、フッ素使用の影響は、スパイクアニールした（マイクロ波放射で加熱した）ウェハを、アニール時に動作させたレーザなどの光学源で照射するとより顕著となった。図５に示したように、ＢＦ２＋を使用した試料中に形成された接合は、Ｂ＋ドーパントを使用した試料よりもかなり浅くなり、後者の１５３Åに比べて４６Åしか拡散しなかった。更に、活性化効率は、Ｂ＋を使用した試料（８６．９％）に比べてＢＦ２＋を使用した試料（１４７．９％）の方がかなり高くなった。
【００５７】
図６は、フラッシュＲＴＡの、５００ｅＶ、１ｅ１５／ｃｍ２のＢドーパント及び１ｅ１５／ｃｍ２、２．２ＫｅＶのＢＦ２ドーパントへの影響を示す。図６に関して行われた実験では、フラッシュは１．２ミリ秒パルスを使って８２０℃から１２５０℃でピークに達し、その後８２０℃まで冷却した。図６に示したように、フラッシュＲＴＡスパイクアニールを行ったところドーパントイオンはほとんど拡散しなかったが（すなわち、Ｂ＋及びＢＦ２＋ドーパントの両方に関し、フラッシュＲＴＡ処理のＸｊ値は１となった）、Ｂ＋試料の１２４．４％という活性化効率に比べ、ＢＦ２＋試料の活性化効率は１５１．３％と高くなった。
【００５８】
従って、図２乃至６は、アニーリング処理において光学照射を用いれば接合深さを浅くし、活性化効率の向上に貢献することを示している。具体的には、光学照射がアニーリング処理自体に元々含まれていてもいなくても（ランプを用いてフラッシュアシスト・アニーリングを行うVortek
fRTAシステムのようには）、独立した付加的光源をアニーリングシステムに付加してもいなくても、半導体ウェハの活性化効率の向上と接合深さの減少という形で接合形成性能の結果が向上する。
【００５９】
これまで説明したのは、少なくとも１つのドーパントで半導体をドーピングする段階と、半導体のアニーリングステージの前、それと同時、且つ／又はその後に、半導体を１つ又は複数の光源に暴露する段階とを含む方法及びシステムである。このアニーリングステージは、アニーリング局面及び／又は活性化局面を含むことができ、これらは概ね同時に実行できる。このシステムは、少なくとも１つのドーパントを半導体に供給するための少なくとも１つのドーピング装置と、アニーリングステージを実行するための少なくとも１つのアニーリング装置と、少なくとも１つの光源とを含むことができ、アニーリングステージの前、それと同時、且つ／又はその後に、半導体を光源からの光に暴露する。
【００６０】
本明細書に記載した方法及びシステムは、特定のハードウェア又はソフトウェア構成に限定されるものでなく、多くの計算環境又は処理環境で応用可能である。これら方法及びシステムは、ハードウェア又はソフトウェア、或いはハードウェアとソフトウェアの組合せによっても実現可能である。これら方法及びシステムは、プロセッサ、そのプロセッサが読み出し可能な記憶媒体（揮発性及び不揮発性記憶装置、並びに／或いは記憶素子）、１つ又は複数の入力装置、及び１つ又は複数の出力装置をそれぞれ含んだ、１つ又は複数のプログラム可能コンピュータで実行する１つ又は複数のコンピュータプログラムで実施可能である。
【００６１】
特に記載した場合を除き、「実質的に」という言葉は、厳密な関係、条件、構成、配向、及び／又は他の特徴並びに変更を含むが、こうした変更は、通常の技能を備えた当業者の理解では開示した方法及びシステムに著しく影響しない程度のものを言う。
【００６２】
本開示全体にわたり、冠詞「一つの（原語：ａ）」又は「一つの（原語：ａｎ）」を用いて名詞を修飾したが、特に記載した場合を除き、こうした冠詞の使用は便宜的なものであって１つ又は複数の修飾された名詞を含むものと理解できる。
【００６３】
他のものと連通し、関連付けられ、且つ／或いは取り付けられたように図面に示し且つ／或いは描写された要素、構成要素、モジュール、及び／又はそれらの部材は、特に断りがない限り、直接的且つ／或いは間接的に連通し、関連付けられ、且つ／或いは取り付けられているものと理解すべきである。
【００６４】
これらの方法及びシステムは、特定の実施形態に関連して説明してきたが、それに限定されない。言うまでもなく、上述の教示を参考にすれば、多くの修正及び変更が可能なことが明らかとなることもあろう。例えば、上述のように、図示した実施形態では選択したｐ型ドーパントとしてのホウ素（Ｂ＋）を、選択したイオン種であるフッ素（Ｆ−）と共に使用することを説明したが、これら方法及びシステムは、他のイオン種や他のｐ型及びｎ型ドーパントにも適用できる。例示的な実施形態は、例えば１００ｐｐｍの酸素レベルとした酸素制御アニーリングチャンバを含むことができるが、通常の技能を備えた当業者であれば、この制御酸素量はドーパントに基づいて変更可能であり、例えば、１ｐｐｍ乃至１０００ｐｐｍの範囲をとりうることは理解するはずである。
【００６５】
当業者であれば、本明細書で説明し図示した部材の詳細、材料、及び配列に多くの付加的変更を行うことができる。従って、次の特許請求の範囲は、本明細書に開示された実施形態に限定されるものではなく、具体的に記載されたものとは異なる様態で実行可能であって、法律によって許された最大の範囲で解釈されるべきである。
【図面の簡単な説明】
【００６６】
【図１】光学照射アニーリングを実行するためのシステム及び方法の一実施形態である。
【図２】レーザ照射マイクロ波スパイクアニール処理の使用による、異なるＯ２濃度におけるドーパント濃度に対する接合深さのグラフである。
【図３】３種類のアニーリング処理の使用による、ＢＦ２ドーパント濃度に対する接合深さのグラフである。
【図４】スパイクアニーリング処理の使用による、２種類のドーパントに関するドーパント濃度に対する接合深さのグラフである。
【図５】レーザ照射マイクロ波スパイクアニーリング処理の使用による、２種類のドーパントに関するドーパント濃度に対する接合深さのグラフである。
【図６】フラッシュアニール処理の使用による、２種類のドーパントに関するドーパント濃度に対する接合深さのグラフである。
【図７】３つの異なる波長照射に関する、ＢＦ２ドーパント濃度に対する接合深さのグラフである。
【図１】
2007535174.tif 000006
【図２】
2007535174.tif 000007
【図３】
2007535174.tif 000008
【図４】
2007535174.tif 000009
【図５】
2007535174.tif 000010
【図６】
2007535174.tif 000011
【図７】
2007535174.tif 000012
【国際調査報告】
2007535174.tif 000013
2007535174.tif 000014
2007535174.tif 000015
2007535174.tif 000016